(57)【要約】【課題】摩耗が発生するのを防止することができ、逆流防止装置、加熱シリンダ及びスクリューヘッドの耐久性を向上させることができるようにする。【解決手段】加熱シリンダ１１と、加熱シリンダ１１内において回転自在に、かつ、進退自在に配設されたスクリュー１２とを有する。スクリュー１２は、スクリュー本体１３、スクリュー本体１３の前方に取り付けられ、先端部１７及び小径部１８を備えたスクリューヘッド１４、並びに小径部１８の周囲に配設され、スクリュー１２を前進させるのに伴って、成形材料が逆流するのを防止するための逆流防止リング２３を備える。逆流防止リング２３、加熱シリンダ１１及びスクリューヘッド１４のうちの少なくとも一つの表面に炭化ボロンが被覆される。逆流防止リング２３、加熱シリンダ及びスクリューヘッド１４のうちの少なくとも一つの表面に炭化ボロンが被覆されるので、表面に摩耗が発生しにくい。【選択図】　　　　　図１
2004130518.tif 000002
【特許請求の範囲】
【請求項１】
（ａ）加熱シリンダと、
（ｂ）該加熱シリンダ内において回転自在に、かつ、進退自在に配設されたスクリューとを有するとともに、
（ｃ）該スクリューは、スクリュー本体、該スクリュー本体の前端に取り付けられ、先端部及び小径部を備えたスクリューヘッド、並びに前記小径部の周囲に配設され、スクリューを前進させるのに伴って、成形材料が逆流するのを防止するための逆流防止リングを備え、
（ｄ）該逆流防止リング、前記加熱シリンダ及び前記スクリューヘッドのうちの少なくとも一つの表面に炭化ボロンが被覆されることを特徴とする射出装置。
【請求項２】
前記表面は、前記逆流防止リング、前記加熱シリンダ及び前記スクリューヘッドのうちのいずれかと摺動する摺動面を少なくとも含む部分である請求項１に記載の射出装置。
【請求項３】
前記逆流防止リングの外周面と加熱シリンダの内周面との間に、３０〜１１０〔μｍ〕の隙間が形成される請求項１に記載の射出装置。
【請求項４】
前記炭化ボロンと母材との間に中間層が形成される請求項１又は２に記載の射出装置。
【請求項５】
前記加熱シリンダの摺動面は、逆流防止リングの摺動面より硬度が低くされる請求項２に記載の射出装置。
【請求項６】
前記スクリューヘッドの摺動面は、逆流防止リングの摺動面より硬度が低くされる請求項２に記載の射出装置。
【発明の詳細な説明】
【０００１】
【発明の属する技術分野】
本発明は、射出装置に関するものである。
【０００２】
【従来の技術】
従来、射出成形機においては、加熱シリンダ内において加熱され溶融させられた成形材料としての樹脂を、高圧で射出して金型装置のキャビティ空間に充填（てん）し、該キャビティ空間内において冷却して固化させることによって成形品を得ることができるようになっている。
【０００３】
前記射出成形機は金型装置、型締装置及び射出装置を有し、前記型締装置は、固定プラテン及び可動プラテンを備え、型締用シリンダによって可動プラテンを進退させることにより金型装置の型閉じ、型締め及び型開きが行われる。
【０００４】
一方、前記射出装置は、樹脂を加熱して溶融させる加熱シリンダ、及び溶融させられた樹脂を射出する射出ノズルを備え、前記加熱シリンダ内にスクリューが回転自在に、かつ、進退自在に配設される。そして、計量工程において、計量用モータを駆動することによってスクリューを回転させると、スクリューの前端のスクリューヘッドの前方に溶融した樹脂が蓄えられ、それに伴ってスクリューが後退させられる。また、射出工程において、射出用モータを駆動することによってスクリューを前進させると、スクリューヘッドの前方に蓄えられた樹脂が射出ノズルから射出され、前記金型装置内のキャビティ空間に充填される。
【０００５】
ところで、樹脂を射出する際に、スクリューヘッドの前方に蓄えられた樹脂の一部がスクリューの溝、スクリューの外周面と加熱シリンダの内周面との間等を介して後方に逆流しようとする。そこで、逆流防止装置を配設し、該逆流防止装置によって、スクリューヘッドの前方に蓄えられた樹脂の一部が後方に逆流するのを防止するようにしている。そのために、スクリュー本体とスクリューヘッドとの間に逆流防止リングが配設される。該逆流防止リングには、スクリューヘッドと一体的に回転させるようにした共回り式の逆流防止リング、及びスクリューヘッドに対して自由に回転することができるようにした非共回り式の逆流防止リングがある（例えば、特許文献１参照。）。
【０００６】
【特許文献１】
特開２００１−８８１７９公報
【０００７】
【発明が解決しようとする課題】
しかしながら、前記従来の射出装置においては、共回り式の逆流防止リングを使用した場合、スクリューが回転するのに伴って逆流防止リングが回転させられるので、逆流防止リングが回転中に加熱シリンダと接触し、逆流防止リングの外周面及び加熱シリンダの内周面に摩耗が発生しやすく、逆流防止装置及び加熱シリンダの耐久性が低下してしまう。
【０００８】
特に、シリコ−ンが含有された樹脂（例えば、シリコーンの含有量が０．５〜３〔質量％〕）を使用して成形を行った場合、シリコ−ンの含有量が多くなると、摩耗の進行が早くなってしまう。また、樹脂からシリコ−ンが析出されると、樹脂によって形成される潤滑層が薄くなって、摩耗の進行が一層速くなってしまう。　そこで、一般に５０〔μｍ〕以下であることが多い逆流防止リングの外周面と加熱シリンダの内周面との間の隙（すき）間（逆流防止リングの半径と加熱シリンダの半径との差）を大きくして、摩耗の進行を遅くすることが考えられる。ところが、前記隙間が大きくなると、射出工程時においてスクリューを前進させたときに後方に逆流する樹脂の量が多くなり、その結果、キャビティ空間に充填される樹脂の量が不安定になり、成形品の品質が低下してしまう。
【０００９】
また、非共回り式の逆流防止リングを使用した場合、逆流防止リングは、スクリューから完全に独立していて、スクリューが回転させられても回転しないので、逆流防止リングの外周面に摩耗が発生するのを防止することができる。ところが、計量工程においてスクリューを回転させると、それに伴ってスクリューが後退させられるので、スクリューヘッドと逆流防止リングとが摺（しゅう）動してスクリューヘッドの後端面（スクリューヘッドの先端部における逆流防止リングの前端面と対向する面）及び逆流防止リングの前端面（逆流防止リングのスクリューヘッド側の端面）に摩耗が発生し、逆流防止装置及び加熱シリンダの耐久性が低下してしまう。
【００１０】
この場合も、シリコ−ンが含有された樹脂を使用して成形を行った場合、シリコ−ンの含有量が多くなると、摩耗の進行が早くなってしまう。また、樹脂からシリコ−ンが析出されると、樹脂によって形成される潤滑層が薄くなって、摩耗の進行が一層速くなってしまう。
【００１１】
本発明は、前記従来の射出装置の問題点を解決して、摩耗が発生するのを防止することができ、逆流防止装置、加熱シリンダ及びスクリューヘッドの耐久性を向上させることができる射出装置を提供することを目的とする。
【００１２】
【課題を解決するための手段】
そのために、本発明の射出装置においては、加熱シリンダと、該加熱シリンダ内において回転自在に、かつ、進退自在に配設されたスクリューとを有する。
【００１３】
そして、該スクリューは、スクリュー本体、該スクリュー本体の前端に取り付けられ、先端部及び小径部を備えたスクリューヘッド、並びに前記小径部の周囲に配設され、スクリューを前進させるのに伴って、成形材料が逆流するのを防止するための逆流防止リングを備える。また、該逆流防止リング、前記加熱シリンダ及び前記スクリューヘッドのうちの少なくとも一つの表面に炭化ボロンが被覆される。
【００１４】
本発明の他の射出装置においては、さらに、前記表面は、前記逆流防止リング、前記加熱シリンダ及び前記スクリューヘッドのうちのいずれかと摺動する摺動面を少なくとも含む部分である。
【００１５】
本発明の更に他の射出装置においては、さらに、前記逆流防止リングの外周面と加熱シリンダの内周面との間に、３０〜１１０〔μｍ〕の隙間が形成される。
【００１６】
本発明の更に他の射出装置においては、さらに、前記炭化ボロンと母材との間に中間層が形成される。
【００１７】
本発明の更に他の射出装置においては、さらに、前記加熱シリンダの摺動面は、逆流防止リングの摺動面より硬度が低くされる。
【００１８】
本発明の更に他の射出装置においては、さらに、前記スクリューヘッドの摺動面は、逆流防止リングの摺動面より硬度が低くされる。
【００１９】
【発明の実施の形態】
以下、本発明の実施の形態について図面を参照しながら詳細に説明する。
【００２０】
図１は本発明の第１の実施の形態における射出装置の要部を示す断面図、図２は逆流防止装置の特性図である。なお、図２において、横軸に隙間を、縦軸に耐摩耗性及びシール性を採ってある。
【００２１】
図１において、１１はシリンダ部材としての加熱シリンダであり、該加熱シリンダ１１は前端部（図１において左端部）に射出ノズル２１を備え、該射出ノズル２１の前端（図１において左端）にノズル口２１ａが形成される。また、１２は前記加熱シリンダ１１内において、回転自在に、かつ、進退自在に配設された射出部材としてのスクリューであり、該スクリュー１２は、スクリュー本体１３、及び該スクリュー本体１３の前端に取り付けられたスクリューヘッド１４を備える。
【００２２】
前記スクリュー本体１３の外周面には、螺（ら）旋状のフライト１５が形成され、該フライト１５に沿って溝１６が形成される。また、前記スクリューヘッド１４は、ほぼ円錐（すい）形の形状を有する先端部１７、及び該先端部１７の後方（図１において右方）に一体に形成され、先端部１７より径の小さい円形の小径部１８を備え、前記先端部１７の円周方向における複数箇所（本実施の形態においては、４箇所）に、成形材料としての図示されない樹脂を通すための溝１９が軸方向に延在させて形成される。
【００２３】
前記小径部１８の周囲に、樹脂が逆流するのを防止するための、共回り式の円筒状の逆流防止リング２３が、スクリューヘッド１４に対して軸方向に移動自在に配設され、前記小径部１８と逆流防止リング２３との間に環状の流路２４が、逆流防止リング２３の外周面と加熱シリンダ１１の表面、すなわち、内周面との間に隙間（前記二つの部材の方向寸法差、すなわち、逆流防止リング２３の半径と加熱シリンダ１１の半径との差）Ｇが形成される。また、前記逆流防止リング２３は、前記小径部１８の外周に位置する本体部２５、及び該本体部２５から前方（図１において左方）に突出させて形成され、前記溝１９と係止させられる係止部としての爪２６を備える。したがって、スクリュー１２が回転させられるのに伴って、逆流防止リング２３も回転させられる。
【００２４】
なお、本実施の形態において、前記爪２６は４個形成され、各溝１９と係止させられるようになっているが、少なくとも１個形成されればよい。
【００２５】
前記構成の射出装置において、前記スクリュー１２を回転させるために第１の駆動部としての図示されない計量用モータが、前記スクリュー１２を進退（図１において左右方向に移動）させるために第２の駆動部としての図示されない射出用モータが配設される。
【００２６】
そして、計量工程において、図示されない制御部の計量処理手段は、計量処理を行い、前記計量用モータを駆動すると、スクリュー１２が回転させられ、加熱シリンダ１１の所定の箇所に配設された図示されないホッパから樹脂が供給される。該樹脂は、加熱シリンダ１１によって加熱され、溶融させられて溝１６内を前方に移動させられ、流路２４を通り、溝１９を通ってスクリューヘッド１４の前方に蓄えられる。それに伴って、スクリュー１２は後退（図１において右方に移動）させられる。
【００２７】
続いて、射出工程において、前記制御部の射出処理手段は、射出処理を行い、前記射出用モータを駆動すると、スクリュー１２が前進（図１において左方に移動）させられ、スクリューヘッド１４の前方に蓄えられた樹脂は、射出ノズル２１から射出され、図示されない金型装置のキャビティ空間に充填させられる。
【００２８】
ところで、樹脂を射出する際に、スクリューヘッド１４の前方に蓄えられた樹脂の一部がスクリュー１２の溝１６、スクリュー１２の外周面と加熱シリンダ１１の内周面との間等を介して後方に逆流しようとする。そこで、逆流防止装置を配設し、該逆流防止装置によって、スクリューヘッド１４の前方に蓄えられた樹脂の一部が後方に逆流するのを防止するようにしている。
【００２９】
そのために、前記逆流防止装置は、前記スクリュー本体１３の前端部に形成されたシール部３１、スクリューヘッド１４、逆流防止リング２３等から成り、前記シール部３１は、中央側から径方向外方に向けて斜め後方に傾斜させて形成された第１のシール面３１ａを備え、前記逆流防止リング２３は、後端に前記第１のシール面３１ａに対応させて形成された第２のシール面２５ａを備える。
【００３０】
したがって、射出工程において、前記スクリュー１２を前進させるときに、スクリューヘッド１４の前方の樹脂の圧力によって逆流防止リング２３が後方に向けて押され、第１、第２のシール面３１ａ、２５ａが密着させられる。したがって、流路２４内の樹脂がスクリュー本体１３側に送られることがないので、スクリューヘッド１４の前方に蓄えられた樹脂の一部が後方に逆流しようとするのを防止することができる。
【００３１】
ところで、本実施の形態に示されるように、共回り式の逆流防止リング２３を使用した場合、スクリュー１２が回転するのに伴って逆流防止リング２３が回転させられるので、逆流防止リング２３が回転中に加熱シリンダ１１と接触し、逆流防止リング２３の外周面及び加熱シリンダ１１の内周面が摺動面を構成することになる。そして、前記逆流防止リング２３の外周面及び加熱シリンダ１１の内周面に摩耗が発生すると、逆流防止装置及び加熱シリンダ１１の耐久性が低下してしまう。
【００３２】
特に、シリコ−ンが含有された樹脂を使用して成形を行った場合、シリコ−ンの含有量が多くなると、摩耗の進行が早くなってしまう。また、樹脂からシリコ−ンが析出されると、樹脂によって形成される潤滑層が薄くなって、摩耗の進行が一層速くなってしまう。
【００３３】
そのために、前記隙間Ｇを大きくして摩耗の進行を遅くすることが考えられるが、前記隙間Ｇが大きくなると、射出工程時においてスクリュー１２を前進させたときに、後方に逆流する樹脂の量が多くなり、その結果、キャビティ空間に充填される樹脂の量が不安定になり、成形品の品質が低下してしまう。
【００３４】
そこで、本実施の形態においては、逆流防止リング２３の表面に、耐摩耗性の高い材料から成る皮膜（硬質皮膜）としての炭化ボロン（炭化四ホウ素：Ｂ４　Ｃ）を蒸着によって被覆するようにしている。なお、前記逆流防止リング２３には、母材としての鋼材の表面に耐腐食性を持たせるために、中間層としてのクロム（Ｃｒ）層が形成され、該クロム層の表面に前記炭化ボロンが被覆されるのが好ましい。また、逆流防止リング２３の表面だけに炭化ボロンを被覆するのが好ましいが、加熱シリンダ１１の内周面に被覆するようにしてもよい。さらに、逆流防止リング２３の表面及び加熱シリンダ１１の内周面に炭化ボロンを被覆してもよい。
【００３５】
該炭化ボロンは、表１に示されるように、他の耐摩耗性の高い材料、例えば、窒化チタン（ＴｉＮ）と比較して、摩擦係数が小さく、窒化チタン（ＴｉＮ）、窒化クロム（ＣｒＮ）等と比較して、硬度（ビッカース硬度）が高いので、摩耗の進行を遅くすることができる。また、皮膜を形成するための蒸着温度が低いので、鋼材、クロム層等との密着性がよく、鋼材、クロム層等から剥（は）がれにくく、しかも、変形の影響を受けにくい。なお、中間層として前記クロム層を使用すると、クロムと鋼材及び炭化ボロンとの結合性が良好であるので、炭化ボロンが一層剥がれにくくなる。鋼材及び炭化ボロンとの結合性の良好な中間層として、チタン（Ｔｉ）層、シリコ−ン層等を使用こともできる。
【００３６】
【表１】
2004130518.tif 000003
【００３７】
ところで、前記隙間Ｇを変化させたとき、隙間Ｇが小さいほど、シール性が高く、スクリューヘッド１４の前方に蓄えられた樹脂の一部が後方に逆流しようとするのを防止するのが容易になるのに対して、隙間Ｇが大きいほど、シール性が低く、スクリューヘッド１４の前方に蓄えられた樹脂の一部が後方に逆流しようとするのを防止するのが困難になる。
【００３８】
また、隙間Ｇが小さいほど、摩擦が多くなるので、耐摩耗性が低くなり、摩耗が発生しやすくなるのに対して、隙間Ｇが大きいほど、摩擦が少なくなるので、耐摩耗性が高くなり、摩耗が発生しにくくなる。
【００３９】
そこで、前記隙間Ｇを変化させたときの、シール性、並びに、鋼、炭化ボロン、窒化チタン及び窒化クロムの耐摩耗性を比較すると、図２に示されるようになる。図２において、Ｌ１はシール性を表す線、Ｌ２は炭化ボロンの耐摩耗性を表す線、Ｌ３は窒化チタン及び窒化クロムの耐摩耗性を表す線、Ｌ４は鋼の耐摩耗性を表す線である。
【００４０】
図２に示されるように、炭化ボロンの場合は、隙間Ｇが３０〔μｍ〕以上になると、鋼、窒化チタン及び窒化クロムと比べて極端に耐摩耗性が高くなるのが分かる。したがって、逆流防止リング２３の表面及び加熱シリンダ１１の内周面に炭化ボロンを被覆し、隙間Ｇを３０〔μｍ〕以上にするのが好ましい。なお、隙間Ｇが１１０〔μｍ〕より大きくなると、シール性が低くなるので、隙間Ｇを１１０〔μｍ〕以下にするのが好ましい。
【００４１】
このように、逆流防止リング２３の表面及び加熱シリンダ１１の内周面に炭化ボロンを被覆し、隙間Ｇを３０〔μｍ〕以上にし、かつ、１１０〔μｍ〕以下にすると、逆流防止リング２３が回転中に加熱シリンダ１１と接触しても、逆流防止リング２３の外周面及び加熱シリンダ１１の内周面に摩耗が発生しにくくなり、逆流防止装置及び加熱シリンダ１１の耐久性を向上させることができる。
【００４２】
また、シリコ−ンが含有された樹脂を使用して成形を行った場合に、シリコ−ンの含有量が多くなり、樹脂からシリコ−ンが析出して、樹脂によって形成される潤滑層が薄くなって、逆流防止リング２３と加熱シリンダ１１とが接触しやすくなったりしても、炭化ボロンは摩擦係数が小さいので、摩耗が発生するのを防止することができる。
【００４３】
しかも、隙間Ｇを大きくする必要がないので、射出工程時においてスクリュー１２を前進させたときに、後方に逆流する樹脂の量が多くならず、キャビティ空間に充填される樹脂の量を安定させることができる。したがって、成形品の品質を向上させることができる。
【００４４】
ところで、前記逆流防止リング２３の表面に炭化ボロンが被覆されるのに対して、前記加熱シリンダ１１の内周面には、窒化処理が施され、加熱シリンダ１１の内周面の近傍に窒化鋼が形成される。この場合、炭化ボロンのビッカース硬度が２６００〜２８００〔Ｈｖ〕であるのに対して、窒化鋼のビッカース硬度は１０００〔Ｈｖ〕以下であり、逆流防止リング２３の外周面と加熱シリンダ１１の内周面との間に十分な硬度差が形成される。
【００４５】
したがって、逆流防止リング２３と加熱シリンダ１１との間の摩擦係数を小さくすることができるので、逆流防止リング２３の外周面と加熱シリンダ１１の内周面との間に摩耗が発生するのを十分に防止することができるだけでなく、スクリュー１２を前進させたときに、かじりが発生するのを防止することができる。
【００４６】
また、炭化ボロンによって耐摩耗性を高くするのに伴って、剥（はく）離性を高くすることができるので、表面に樹脂等が付着するのを防止することができる。したがって、樹脂焼けが発生するのを防止することができる。
【００４７】
次に、本発明の第２の実施の形態について説明する。なお、第１の実施の形態と同じ構造を有するものについては、同じ符号を付与することによってその説明を省略する。
【００４８】
図３は本発明の第２の実施の形態における射出装置の要部を示す断面図である。
【００４９】
この場合、計量工程において、図示されない制御部の計量処理手段は、計量処理を行い、図示されない計量用モータを駆動すると、射出部材としてのスクリュー１２が回転させられ、シリンダ部材としての加熱シリンダ１１の所定の箇所に配設された図示されないホッパから成形材料としての図示されない樹脂が供給される。該樹脂は、加熱シリンダ１１によって加熱され、溶融させられて溝１６内を前方（図において左方）に移動させられ、流路２４を通り、溝１９を通ってスクリューヘッド１４の前方に蓄えられる。それに伴って、スクリュー１２は後退（図において左方に移動）させられる。
【００５０】
続いて、射出工程において、前記制御部の射出処理手段は、射出処理を行い、図示されない射出用モータを駆動すると、スクリュー１２が前進（図において右方に移動）させられ、スクリューヘッド１４の前方に蓄えられた樹脂は、射出ノズル２１から射出され、図示されない金型装置のキャビティ空間に充填させられる。
【００５１】
そして、前記スクリューヘッド１４の前方に蓄えられた樹脂の一部が後方（図において右方）に逆流するのを防止するために、逆流防止装置が配設される。該逆流防止装置は、スクリュー本体１３の前端部（図において左端部）に形成されたシール部３１、先端部１７、逆流防止リング３５等から成り、前記シール部３１は、中央側から径方向外方に向けて斜め後方に傾斜させて形成された第１のシール面３１ａを備え、前記逆流防止リング３５は、後端（図において右端）に前記第１のシール面３１ａに対応させて形成された第２のシール面３５ａを備える。
【００５２】
したがって、射出工程において、前記スクリュー１２を前進させるときに、先端部１７の前方の樹脂の圧力によって逆流防止リング３５が後方に向けて押され、第１、第２のシール面３１ａ、３５ａが密着させられる。その結果、流路２４内の樹脂がスクリュー本体１３側に送られることがないので、スクリューヘッド１４の前方に蓄えられた樹脂の一部が後方に逆流しようとするのを防止することができる。
【００５３】
ところで、本実施の形態に示されるように、非共回り式の逆流防止リング３５を使用した場合、該逆流防止リング３５は、スクリューヘッド１４から完全に独立していて、スクリュー１２が回転するのに伴って回転させられることはないので、逆流防止リング３５の外周面及び加熱シリンダ１１の内周面に摩耗が発生することが抑制される。
【００５４】
ところが、計量工程において、スクリュー１２が回転させられ、樹脂がスクリューヘッド１４の前方に蓄えられるのに伴って、スクリュー１２が後退させられるときに、逆流防止リング３５がスクリュー１２に対して相対的に前方に移動させられ、スクリューヘッド１４に押し付けられる。この場合、スクリュー１２が回転するのに対して逆流防止リング３５は回転させられないので、スクリューヘッド１４と逆流防止リング３５とが摺動し、スクリューヘッド１４の後端面（図において右端面）及び逆流防止リング３５の前端面（図において左端面）に摩耗が発生してしまう。なお、前記スクリューヘッド１４は、後端に、中央側から径方向外方に向けて斜め前方に傾斜させて形成された第１の摺動面１７ａを備え、前記逆流防止リング３５は、前端（図において左端）に、前記第１の摺動面１７ａに対応させて形成された第２の摺動面３５ｂを備える。
【００５５】
そこで、逆流防止リング３５及びスクリューヘッド１４の表面に、耐摩耗性の高い材料から成る皮膜（硬質皮膜）としての炭化ボロンを蒸着によって被覆するようにしている。なお、前記逆流防止リング３５及びスクリューヘッド１４には母材としての鋼材の表面に耐腐食性を持たせるために、中間層としてのクロム層が形成され、該クロム層の表面に前記炭化ボロンが被覆されるのが好ましい。
【００５６】
したがって、スクリュー１２が回転中にスクリューヘッド１４と逆流防止リング３５とが摺動しても、逆流防止リング３５の第２の摺動面３５ｂ及びスクリューヘッド１４の第１の摺動面１７ａに摩耗が発生しにくくなり、逆流防止装置及びスクリューヘッド１４の耐久性を向上させることができる。
【００５７】
なお、逆流防止リング３５の表面だけに炭化ボロンを被覆するのが好ましいが、スクリューヘッド１４の表面に被覆するようにしてもよい。さらに、逆流防止リング３５及びスクリューヘッド１４の表面に被覆することもできる。
【００５８】
ところで、前記第２の摺動面３５ｂに炭化ボロンが被覆されるのに対して、前記第１の摺動面１７ａには、窒化処理が施され、第１の摺動面１７ａの近傍に窒化鋼が形成される。この場合、炭化ボロンのビッカース硬度が２６００〜２８００〔Ｈｖ〕であるのに対して、窒化鋼のビッカース硬度は１０００〔Ｈｖ〕以下であり、第１、第２の摺動面１７ａ　、３５ｂ間に十分な硬度差が形成される。
【００５９】
したがって、スクリューヘッド１４と逆流防止リング３５との間の摩擦係数を小さくすることができるので、第１、第２の摺動面１７ａ　、３５ｂに摩耗が発生するのを十分に防止することができる。
【００６０】
また、シリコ−ンが含有された樹脂を使用して成形を行った場合に、シリコ−ンの含有量が多くなり、樹脂からシリコ−ンが析出して、樹脂によって形成される潤滑層が薄くなり、スクリューヘッド１４と逆流防止リング３５とが接触しやすくなったりしても、摩耗が発生するのを防止することができる。
【００６１】
【実施例】
住友重機械工業株式会社製の射出成形機「ＳＧ１８０Ｍ」（スクリュー径が４０〔ｍｍ〕）において、樹脂「Ｈ４５Ｈ」（東洋スチレン株式会社製）を使用して成形を行った。前記樹脂「Ｈ４５Ｈ」には、信越化学工業株式会社製のシリコーン「ＫＦ９６Ｈ」が２〔質量％〕、三菱化学株式会社製のカーボン「＃９５０」が０．５〔質量％〕含有される。
【００６２】
そして、射出成形機「ＳＧ１８０Ｍ」の射出装置に使用されるスクリューヘッド及び逆流防止装置にダイヤモンドブラック社（Ｄｉａｍｏｎｄ　Ｂｌａｃｋ　Ｉｎｃ．）製の炭化ボロン「ＤＢ−１０３１Ｊ」（クロム１層及びボロン２層の多層構造を有する。）を被覆した。
【００６３】
なお、本発明は前記実施の形態に限定されるものではなく、本発明の趣旨に基づいて種々変形させることが可能であり、それらを本発明の範囲から排除するものではない。
【００６４】
【発明の効果】
以上詳細に説明したように、本発明によれば、射出装置においては、加熱シリンダと、該加熱シリンダ内において回転自在に、かつ、進退自在に配設されたスクリューとを有する。
【００６５】
そして、該スクリューは、スクリュー本体、該スクリュー本体の前端に取り付けられ、先端部及び小径部を備えたスクリューヘッド、並びに前記小径部の周囲に配設され、スクリューを前進させるのに伴って、成形材料が逆流するのを防止するための逆流防止リングを備える。また、該逆流防止リング、前記加熱シリンダ及び前記スクリューヘッドのうちの少なくとも一つの表面に炭化ボロンが被覆される。
【００６６】
この場合、前記該逆流防止リング、前記加熱シリンダ及び前記スクリューヘッドのうちの少なくとも一つの表面に炭化ボロンが被覆されるので、表面に摩耗が発生しにくくなり、逆流防止装置、加熱シリンダ及びスクリューヘッドの耐久性を向上させることができる。
【００６７】
また、シリコ−ンが含有された成形材料を使用して成形を行った場合に、シリコ−ンの含有量が多くなり、成形材料からシリコ−ンが析出して、成形材料によって形成される潤滑層が薄くなっても、摩耗が発生するのを防止することができる。
【００６８】
本発明の他の射出装置においては、さらに、前記逆流防止リングの外周面と加熱シリンダの内周面との間に、３０〜１１０〔μｍ〕の隙間が形成される。
【００６９】
この場合、逆流防止リングの外周面と加熱シリンダの内周面との間に、３０〜１１０〔μｍ〕の隙間が形成されるので、射出工程時において、スクリューを前進させたときに後方に逆流する成形材料の量が多くならず、キャビティ空間に充填される成形材料の量を安定させることができる。したがって、成形品の品質を向上させることができる。
【００７０】
本発明の更に他の射出装置においては、さらに、前記加熱シリンダの摺動面は、逆流防止リングの摺動面より硬度が低くされる。
【００７１】
この場合、前記加熱シリンダの摺動面は、逆流防止リングの摺動面より硬度が低くされるので、加熱シリンダと逆流防止リングとの摩擦係数を小さくすることができる。したがって、摺動面に摩耗が発生するのを十分に防止することができる。
【００７２】
本発明の更に他の射出装置においては、さらに、前記スクリューヘッドの摺動面は、逆流防止リングの摺動面より硬度が低くされる。
【００７３】
この場合、前記スクリューヘッドの摺動面は、逆流防止リングの摺動面より硬度が低くされるので、スクリューヘッドと逆流防止リングとの摩擦係数を小さくすることができる。したがって、摺動面に摩耗が発生するのを十分に防止することができる。
【図面の簡単な説明】
【図１】本発明の第１の実施の形態における射出装置の要部を示す断面図である。
【図２】逆流防止装置の特性図である。
【図３】本発明の第２の実施の形態における射出装置の要部を示す断面図である。
【符号の説明】
１１　　加熱シリンダ
１２　　スクリュー
１３　　スクリュー本体
１４　　スクリューヘッド
１７　　先端部
１７ａ、３５ｂ　　第１、第２の摺動面
１８　　小径部
２３、３５　　逆流防止リング
Ｇ　　隙間
【図１】
2004130518.tif 000004
【図２】
2004130518.tif 000005
【図３】
2004130518.tif 000006